ПОЛИЛИЗИНОВОЕ ПРОИЗВОДНОЕ И ЕГО ПРИМЕНЕНИЕ В КОМПОЗИЦИЯХ НА ОСНОВЕ ТВЕРДОГО ВЕЩЕСТВА

1. Полилизиновое производное, полученное способом, включающим стадии
(a) нагревания водного раствора лизина до кипения;
(b) повышения температуры водного раствора лизина до температуры реакции в интервале от около 105°C до около 180°C;
(c) поддержания температуры реакции в интервале от около 105°C до около 180°C до тех пор, пока
i. вязкость расплава реакционной смеси в интервале от около 350 мПа⋅с до около 6500 мПа⋅с, при измерении при 160°C, и
ii. аминное число в интервале от около 100 мг KOH/г до около 500 мг KOH/г не будет достигнуто;
(d) необязательно, приложенный вакуум высвобождают;
(e) добавления алкилкарбоновой кислоты или алкенилкарбоновой кислоты в количествах от 2,5 мол.% до 10 мол.%, относительно теоретического количества полилизина, содержащегося в реакционной смеси;
(f) повышения или поддержания температуры реакции в интервале от около 105°C до около 180°C до тех пор, пока количество свободной алкилкарбоновой кислоты или алкенилкарбоновой кислоты не составит ≤ 9 мас.%, относительно общей массы реакционной смеси,
где вакуум прикладывают либо на стадии (a), (b) и/или (c), и воду удаляют непрерывно в ходе всего способа.
2. Полилизиновое производное по п. 1, где полученное полилизиновое производное далее обрабатывают следующими дополнительными стадиями:
(g) приложенный вакуум высвобождают и температуру внутри реакционной смеси уменьшают до от около 150°C до 100°C;
(h) воду добавляют с получением раствора, содержащего около 60 частей полилизинового производного и около 40 частей воды.
3. Несшитый полилизин олеат, где полилизин олеат имеет средневесовую молекулярную массу в интервале от около 30000 г/моль до около 50000 г/моль.
4. Несшитый полилизин олеат по п. 3, где полилизин олеат имеет индекс полидисперсности от около 4,0 до около 9,0.
5. Несшитый полилизин олеат по п. 3 или 4, где несшитый полилизин олеат является растворимым в воде.
6. Способ получения полилизинового производного, который включает стадии
(a) нагревания водного раствора лизина до кипения;
(b) повышения температуры водного раствора лизина до температуры реакции в интервале от около 105°C до около 180°C;
(c) поддержания температуры реакции в интервале от около 105°C до около 180°C до тех пор, пока
i.вязкость расплава реакционной смеси в интервале от около 350 мПа⋅с до около 6500 мПа⋅с, при измерении при 160°C, и
ii.аминное число в интервале от около 100 мг KOH/г до около 500 мг KOH/г не будет достигнуто;
(d) необязательно, приложенный вакуум высвобождают;
(e) добавления алкилкарбоновой кислоты или алкенилкарбоновой кислоты в количествах от 2,5 мол.% до 10 мол.%, относительно теоретического количества полилизина, содержащегося в реакционной смеси;
(f) повышения или поддержания температуры реакции в интервале от около 105°C до около 180°C до тех пор, пока количество свободной алкилкарбоновой кислоты или алкенилкарбоновой кислоты не составит ≤9 мас.%, относительно общей массы реакционной смеси,
где вакуум прикладывают либо на стадии (a), (b) и/или (c), и воду удаляют непрерывно в ходе всего способа.
7. Жидкая композиция, содержащая по меньшей мере компонент A: содержащий по меньшей мере одно полилизиновое производное по одному из пп. 1-5; компонент B: содержащий соединение, выбранное из группы растворителей, в которых компонент А растворим; и при необходимости компонент C: по меньшей мере одно дополнительное соединение.
8. Жидкая композиция по п. 7, где по меньшей мере одно дополнительное соединение компонента C выбирают из группы поверхностно-активных веществ.
9. Способ получения жидкой композиции по п. 7 или 8, включающий смешивание в неопределенном порядке в одну или более стадий компонента A, компонента B и при необходимости компонента C.
10. Композиция на основе твердого вещества, содержащая: дисперсионную среду: жидкая композиция по п. 7 или 8, содержащая по меньшей мере компоненты A и B; и компонент D: по меньшей мере одно твердое соединение, где твердое соединение является твердым при 20°C и 101,3 кПа и нерастворимым в дисперсионной среде.
11. Композиция на основе твердого вещества по п. 10, где по меньшей мере одно твердое соединение, содержащееся в компоненте D, выбрано из агрохимически активных соединений.
12. Способ получения композиции на основе твердого вещества по п. 10 или 11, включающий смешивание в неопределенном порядке в одну или более стадий компонента A, компонента B, при необходимости компонента C, и компонента D.
13. Способ получения композиции на основе твердого вещества по п. 12, где получение включает процесс измельчения.
14. Применение по меньшей мере одного полилизинового производного по одному из пп. 1-5, где полилизиновое производное применяют в качестве смачивающего и/или диспергирующего средства для твердых частиц.
15. Применение по меньшей мере одного полилизинового производного по одному из пп. 1-5 для повышения стабильности при хранении композиций на основе твердого вещества, по сравнению с композициями на основе твердого веществ, не содержащими полилизиновое производное.